(57)【特許請求の範囲】
【請求項１】
Ｓｉ：０．２〜１．８％（重量％、以下同じ）、Ｍｇ：０．２〜１．６％、Ｚｎ：０．００５〜１．０％、Ｃｕ：０．００５〜１．０％、Ｔｉ：０．００１〜０．１％、Ｂ：１〜３００ｐｐｍ、Ｂｅ：０．１〜１００ｐｐｍを含有し、さらにＭｎ：１．０％以下、Ｃｒ：０．３％以下、Ｚｒ：０．１５％以下、Ｖ：０．１５％以下のうちより１種又は２種以上を合計で０．０１〜１．５％以下含有し、残部Ａｌ及び不可避不純物からなり、圧延方向に伸張したマクロ結晶粒を有するＡｌ−Ｍｇ−Ｓｉ系アルミニウム合金板材において、圧延直角方向に測定したマクロ結晶粒の粒径が０．２〜１．５ｍｍであり、ミクロ結晶粒の粒径が４５μｍ以下であることを特徴とする成形加工用Ａｌ−Ｍｇ−Ｓｉ系アルミニウム合金板材。
【請求項２】
熱間圧延後、中間焼鈍を行うことなく冷間圧延を受けたＡｌ−Ｍｇ−Ｓｉ系アルミニウム合金板材であることを特徴とする請求項１に記載された成形加工用Ａｌ−Ｍｇ−Ｓｉ系アルミニウム合金板材。
【発明の詳細な説明】
【０００１】
【発明の属する技術分野】
本発明は、屋根、インテリア、カーテンウオール等の建材、器物、電気部品、光学機器、自動車、鉄道車両及び航空機等の輸送機器、一般機械部品等の用途に適する、成形加工後の表面外観に優れる成形加工用Ａｌ−Ｍｇ−Ｓｉ系アルミニウム合金板材に関する。
【０００２】
【従来の技術】
６０００系（Ａｌ−Ｍｇ−Ｓｉ系）アルミニウム合金は、耐食性及び常温での成形加工性が比較的優れ、人工時効処理により高強度が得られることから、成形性あるいは軽量化、薄肉化が要求される用途に適している。Ａｌ−Ｍｇ−Ｓｉ系合金板材は、通常、均質化処理後、熱間圧延し、続いて中間焼鈍した後、必要に応じて冷間圧延を施して所定厚の板材とし、これに溶体化焼入れを施し、さらにその後必要に応じてスキンパス、冷間圧延、ストレッチ等を施して製造される。
【０００３】
ところが、Ａｌ−Ｍｇ−Ｓｉ系合金板材に対し成形加工を行ったとき、特開平７−２２８９５６号公報又は特開平８−２３２０５２号公報に記載されているように、板表面にリジングマークと呼ばれる表面荒れが発生することが問題となっている。リジングマークとは成形加工したとき板表面に新たに生じる圧延方向に対して平行な筋状の凹凸であり、特に圧延方向に対して９０゜方向への加工度が大きいとき、例えば引張加工、絞り加工、しごき加工を行った場合、顕著に生じる。このリジングマークが発生すると、表面が極めて美麗であることが要求されるインテリア、カメラケース、自動車用外板パネル等の用途には外観不良として使用できず、また、リジングマークは塗装を行った場合特に目立つようになるため、成形加工後気付かれないまま塗装工程に進み、塗装後に初めて認識されることもある。つまり製品になって初めて現れることがあるという困った特性を持っている。
【０００４】
前記特開平７−２２８９５６号公報及び特開平８−２３２０５２号公報は、Ａｌ−Ｍｇ−Ｓｉ系合金板材についてリジングマークの発生を防止する方法に関し、前者が、均質化処理後３５０〜４５０℃の温度まで冷却して熱間圧延を開始し、２００〜３００℃の温度で熱間圧延を終了し、必要に応じて中間焼鈍を行った後、冷間圧延、溶体化焼入れを施すというもの、後者が、均質化処理後４５０℃以下の温度まで冷却して熱間圧延を開始し、２００〜３５０℃の温度で熱間圧延を終了し、必要に応じて３５０〜４２０℃の中間焼鈍を行った後、冷間圧延、溶体化焼入れ、さらに最終加熱処理を施すというものであり、いずれも熱間圧延温度を低めに設定し、同時にその他の各工程の処理条件も厳密に制御し、微細かつ結晶学的方位がランダムな結晶粒を生じさせることにより、リジングマークの発生を防止しようというものである。
【０００５】
しかし、特開平７−２２８９５６号公報ではリジングマークが発生しなかったとされるプレス加工の変形量の開示がなく、特開平８−２３２０５２号公報ではプレス加工のシミュレーションとして高々２％の引張変形が行われたに過ぎない（つまり、高々２％の引張変形に相当する成形加工により発生するリジングマークを防止することが意図されているに過ぎない）。しかも、これらの先行技術はリジングマークが発生しない板材自体の構成を解明したものではないため、当該方法に従って製造した板材が確かにリジングマークが発生しないかどうかは、実際にこの板材をプレス成形するまで（あるいはさらに塗装して製品にするまで）分からないという問題が残っている。
【０００６】
【発明が解決しようとする課題】
本発明者らは、Ａｌ−Ｍｇ−Ｓｉ系アルミニウム合金の中間焼鈍省略材（熱間圧延後の中間焼鈍を省略して冷間圧延を行ったもの）について、リジングマークの発生を防止する方法を検討する過程で、熱間圧延終了温度を比較的高温度に設定したとき、リジングマークを防止できることを見いだした。さらに、そのようにして製造されたリジングマークが発生しない板材が特定の内部組織状態を示すことを見いだし、また、リジングマーク発生防止につながるこの内部組織状態が、Ａｌ−Ｍｇ−Ｓｉ系アルミニウム合金の中間焼鈍省略材だけでなく、中間焼鈍材（熱間圧延後に中間焼鈍を施したもの）、熱間圧延材（熱間圧延まま材）、冷間圧延材（冷間圧延まま材）、焼鈍材（Ｏ材）、時効処理材（Ｔ５、Ｔ６材）、ストレッチ材（溶体化後ストレッチしたもの）等にも等しく適用されることを見いだし、本発明を完成するに至った。
【０００７】
【課題を解決するための手段】
本発明に係る成形加工用アルミニウム合金板材は、Ｓｉ：０．２〜１．８％、Ｍｇ：０．２〜１．６％を含有し、圧延方向に伸張したマクロ結晶粒を有するＡｌ−Ｍｇ−Ｓｉ系アルミニウム合金板材において、圧延直角方向に測定したマクロ結晶粒の粒径が１．５ｍｍ以下であることを特徴とする。後述する理由から、このマクロ結晶粒の粒径は、板厚の１／４深さにおいて測定したものとする。
本発明でいうマクロ結晶粒とは、表面を研磨した後、電気化学的あるいは化学的にエッチングすることにより、通常、肉眼又は１０倍以下程度の拡大で容易に観察できる結晶粒である。各マクロ結晶粒は互いに方位差が大きいため、表面での光の反射方向が大きく異なり、このように肉眼で容易に観察できる。また、各マクロ結晶粒は多数のミクロ結晶粒から構成され、熱間圧延及び／又は冷間圧延後は圧延方向に伸張している。
【０００８】
一方、ミクロ結晶粒は通常いわれている結晶粒のことであり、表面を研磨した後、電気化学的あるいは化学的にエッチングし、光学顕微鏡で数１０倍以上に拡大することで観察できる組織である。ただし、一般には各ミクロ結晶粒の方位差は小さいため、各ミクロ結晶粒は容易に区別できない。このため、偏光顕微鏡を用いるか、ミクロ結晶粒の境界を優先的にエッチングして観察する必要がある。マクロ結晶粒は小さいものでも１００μｍ程度はあり、ミクロ結晶粒との大きさの差はけた違いである。
【０００９】
【発明の実施の形態】
次に、Ａｌ−Ｍｇ−Ｓｉ系アルミニウム合金板材の中で、中間焼鈍省略材を例にとり、本発明をより詳細に説明する。
Ａｌ−Ｍｇ−Ｓｉ系合金の中間焼鈍省略材は、先に述べたように、均質化処理後、熱間圧延し、続いて中間焼鈍を省略して冷間圧延を施し、所定厚の板材とした後、これに溶体化焼入れを施して製造されるが、このとき熱間圧延温度を高めに設定し再結晶させる必要がある。再結晶をしなければ、圧延方向に伸張したマクロ結晶粒は熱間圧延及び冷間圧延を通してその粒径（圧延直角方向）が実質変化せず、粗大なマクロ結晶粒のままである。しかし、再結晶させることでマクロ結晶粒は細粒化し、１．５ｍｍ以下というマクロ結晶粒径を得ることが可能となる。再結晶によってもマクロ結晶のこの伸張した形態は保存される。
【００１０】
このマクロ結晶粒は、図１に示すように圧延方向に対しほぼ平行に向く筋模様として観察される。なお、図１は、中間焼鈍省略材の表面から板厚の１／４深さ位置における金属組織写真（王水でエッチング）であり、（ａ）は筋模様が細かく、後述する方法により圧延直角方向に測定した粒径が０．７ｍｍのもの（表１のＮｏ．１）であり、（ｂ）は筋模様が粗く、同じく粒径が１．８ｍｍ（表１のＮｏ．８）のものである。このように圧延方向に伸張したマクロ結晶粒を有する板材が、特に圧延直角方向に大きい変形を受けると、各マクロ結晶粒の粒界がすべり変形を起こし、粒界において圧延直角方向に段差ができ、これが大きい場合にリジングマークとして観察されるものと考えられる。従って、圧延直角方向に測定したマクロ結晶粒の粒径が小さければ、リジングマークの発生を防止することができる。具体的には、この粒径が１．５ｍｍ以下のとき、リジングマークの発生を防止できる。
マクロ結晶粒の粒径の望ましい範囲は０．２５〜０．７ｍｍである。マクロ結晶粒の粒径が０．７ｍｍ以下のとき、加工率がより高い場合でもリジングマークが発生せず、かつ表面のうねりも少なく、表面が美麗である。このように一段と小さいマクロ結晶粒径は、熱間圧延工程において加工−再結晶を繰り返し起こすことにより得ることができるが、マクロ結晶粒の粒径を０．２５ｍｍ未満となるとリジングマーク防止の改善効果が飽和する。
【００１１】
なお、熱間圧延の加工率は板材の表面及びその近傍において高く、熱間圧延終了時には板厚内部に比べ再結晶がより進行して等軸状の結晶粒にほとんど又は完全に置き代わっていることもあり、その場合、表面ではマクロ結晶粒を観察することは難しい。また、通常マクロ結晶粒の粒径は表面で小さく中心にいくほど大きくなっていることから、本発明では、板材のマクロ結晶粒径として平均的と思われる板厚の１／４深さでの粒径を指標として選択する。
【００１２】
一方、板材が高い温度で熱間圧延を受けることにより再結晶を起こすと、再結晶粒は粗大化する傾向にある。粗大なミクロ結晶粒ができると成形加工により板材表面にオレンジピールが生じやすいため、ミクロ結晶粒の粒径は４５μｍ以下になるようにするのが望ましい。そのためには、例えば冷間圧延の冷延率を高めに設定し、続く溶体化処理で微細な再結晶粒が得られるようにするのがよい。
【００１３】
熱間圧延条件の目安として、粗圧延及び仕上げ圧延を通し圧延開始温度が均熱温度以下（例えば５４０℃以下）、圧延終了温度が３５０〜４５０℃となるように高めに設定するのが望ましいが、結果的に熱間圧延後に再結晶により１．５ｍｍ以下に細粒化したマクロ結晶粒が得られるのであれば、これと異なる温度条件を採用することもできる。その他の均質化処理、冷間圧延、溶体化焼入れ等の条件については、従来法の中間焼鈍有り材とほぼ同じでよい。
【００１４】
以上は、Ａｌ−Ｍｇ−Ｓｉ系アルミニウム合金の中間焼鈍省略材を例にとって説明したが、先にも述べたように、本発明は、中間焼鈍材（熱間圧延後に中間焼鈍を施したもの）、熱間圧延材（熱間圧延まま材）、冷間圧延材（冷間圧延まま材）、焼鈍材（Ｏ材）、時効処理材（Ｔ５、Ｔ６材）、溶体化焼入れ材（Ｔ４材）、ストレッチ材（溶体化後ストレッチしたもの）等、種々のＡｌ−Ｍｇ−Ｓｉ系アルミニウム合金板材に等しく適用される。いずれにしても、熱間圧延あるいはその後の焼鈍により再結晶を起こし、マクロ結晶粒が１．５ｍｍ以下に細粒化されていれば、リジングマークを防止することができる。
【００１５】
一方、成分組成の面でいえば、本発明は、Ｓｉ：０．２〜１．８％、Ｍｇ：０．２〜１．６％を含有し、残部Ａｌと不可避不純物からなるアルミニウム合金のほか、必要に応じて、さらに▲１▼Ｚｎ：０．００５〜１．０％、Ｃｕ：０．００５〜１．０％、Ｔｉ：０．００１〜０．１％、▲２▼Ｂ：１〜３００ｐｐｍ、Ｂｅ：０．１〜１００ｐｐｍ、▲３▼Ｍｎ：１．０％以下、Ｃｒ：０．３％以下、Ｚｒ：０．１５％以下、Ｖ：０．１５％以下のうちから１種又は２種以上を合計で０．０１〜１．５％、のいずれか又はこれらを組み合わせて含有するアルミニウム合金など、Ｓｉ：０．２〜１．８％、Ｍｇ：０．２〜１．６％を含有するＡｌ−Ｍｇ−Ｓｉ系アルミニウム合金全てに適用し得る。Ａｌ−Ｍｇ−Ｓｉ系合金の組成を上記のように規定した理由は下記のとおりである。
【００１６】
Ｍｇ：ＭｇはＳｉとともに強度を付与する元素であるが、０．２％未満では人工時効で十分な強度が得られず、一方、１．６％を越えると成形性が低下する。従って、Ｍｇ含有量は０．２〜１．６％の範囲とする。
Ｓｉ：ＳｉはＭｇとともに強度を付与する元素であるが、０．２％未満では人工時効で十分な強度が得られず、一方、１．８％を越えると伸びが低くなり、成形性が低下する。従って、Ｓｉ含有量は０．２〜１．８％の範囲とする。なお、人工時効で高い強度を得るには、ＭｇとＳｉとの含有量の割合を、Ｓｉ／Ｍｇ≧０．６５とすることが望ましい。
【００１７】
Ｚｎ：Ｚｎは人工時効時においてＭｇＺｎ2を微細かつ高密度に析出させ高い 強度を実現させる。ただし、０．００５％未満では十分な強度が得られず、一方１．０％を越えると耐食性が顕著に低下するため、含有量は０．００５〜１．０％の範囲とする。
Ｃｕ：Ｃｕは人工時効時にＭｇ2Ｓｉを微細にかつ高密度に析出させ、高い強 度を実現させる。ただし、０．００５％未満では効果がなく、一方、１．０％を越えると耐食性及び溶接性が顕著に低下するため、含有量は０．００５〜１．０％の範囲とする。
Ｔｉ：Ｔｉは鋳塊の結晶粒を微細化し、成形性を向上させるために添加する元素であるが、０．００１％未満では効果がなく、一方、０．１％を越えて添加されると粗大な晶出物を形成し、成形性を低下させる。このため、Ｔｉ含有量は０．００１〜０．１％の範囲とする。
【００１８】
Ｂ：ＢはＴｉと同様に鋳塊の結晶粒を微細化し、成形性を向上させるために添加する合金であるが、１ｐｐｍ未満の添加では効果がなく、３００ｐｐｍを越えて含有されると粗大な晶出物を形成し、成形性を低下させる。このため、Ｂ含有量は１〜３００ｐｐｍの範囲とする。
Ｂｅ：Ｂｅは空気中におけるアルミニウム溶湯の再酸化を防止するため、必要があれば０．１ｐｐｍ以上含有させる。しかし、１００ｐｐｍを越えると材料硬度が増大し成形性が低下するため、Ｂｅ含有量は０．１〜１００ｐｐｍの範囲とする。
【００１９】
Ｍｎ、Ｃｒ、Ｚｒ、Ｖ：これらの成分は均質化熱処理時及びその後の熱間圧延時にＡｌ20Ｃｕ2Ｍｎ3、Ａｌ12Ｍｇ2Ｃｒ、Ａｌ3Ｚｒ、Ａｌ2Ｍｇ3Ｚｎ3等の分 散粒子を生成する。これらの分散粒子は再結晶後の粒界移動を妨げる効果があるため、微細な結晶粒を得ることができる。しかし、過剰な添加は溶解鋳造時に粗大な不溶性金属間化合物を生成しやすく、成形加工時の破壊の起点となり、成形性を低下させる原因となる。また、Ｚｒの過剰添加はミクロ組織を針長状にしやすく、特定方向の破壊靱性及び疲労特性さらには成形性を劣化させる。このため、Ｍｎ、Ｃｒ、Ｚｒ、Ｖそれぞれの添加量は、１．０％、０．３０％、０．１５％、０．１５％以下とする。
【００２０】
Ｆｅ：不純物として含まれるＦｅは、Ａｌ7Ｃｕ2Ｆｅ、Ａｌ12（Ｆｅ，Ｍｎ）3Ｃｕ2、（Ｆｅ，Ｍｎ）Ａｌ6等の晶出物を生成する。これらの晶出物は破壊靱 性及び疲労特性に対して有害であり、Ｆｅ含有量が０．５％を越えると顕著に破壊靱性、疲労特性及び成形性が低下するため、Ｆｅ含有量は０．５％以下とする。なお、晶出物としては、Ｆｅ系以外のＡｌ2Ｃｕ2Ｍｇ、Ａｌ2Ｃｕ2、Ｍｇ2Ｓ ｉ等の可溶のものがあり、これらは溶体化処理及び焼入れで十分にＡｌマトリックス中に再固溶させることが望ましい。
その他の不純物：Ｎｉは０．０５％以下に制限する。
【００２１】
【実施例】
以下、本発明の実施例を説明する。
（実施例１）Ｍｇ０．５％、Ｓｉ１．３％、Ｍｎ０．０５％、Ｆｅ０．１６％、Ｃｒ０．２５％、Ｎｉ０．００２％、Ｚｎ０．０５％、Ｃｕ０．１％、Ｔｉ０．０６％、Ｂ：１０ｐｐｍ、Ｂｅ：３０ｐｐｍを含み、残部Ａｌ及び不純物からなるアルミニウム合金を溶解鋳造し、４６０ｍｍ厚の鋳塊とし、次に５４０℃×４ｈｒの均熱処理を行った後、表１に示す種々の条件で熱間圧延し、５ｍｍ、２．５ｍｍ、２ｍｍ厚の板とした。続いて、中間焼鈍することなく冷間圧延し、１ｍｍ厚の板とした。この板を５３０℃の溶体化温度に加熱して２０秒間保持した後、６０℃の温度に冷却速度２００℃／秒で焼入れし、そのまま６０℃の温度で２４時間保持した。その後、室温で３カ月放置した後、板幅の中央部からサンプリングを行い、材料特性を評価し、その結果を表２にあわせて示す。
【００２２】
【表１】
0004186240.tif 000002
【００２３】
なお、表１の各材料特性は次のようにして測定した。
マクロ結晶粒の粒径・・・・板材（７０ｍｍ×１００ｍｍ）を８０〜９０℃の３０ｗｔ％ＮａＯＨ水溶液中に約１０〜３０分間浸漬し、板材両面において表面から板厚１／４ずつ溶解する。さらに＃４００〜＃１０００研磨紙を用いて表面を滑らかにし、腐食液（塩酸７５，硝酸２５，フッ酸５の割合）で化学エッチング（４５〜５５℃×５分間）した後、圧延方向に対して９０゜方向に表面形状測定の接触センサーを走査させ、化学エッチングで生じた表面の凹凸を測定し、チャート紙上に記録した。１箇所当りの走査長は１５〜２０ｍｍ、１サンプル当り測定点は１５箇所（総走査長２２５〜３００ｍｍ）とした。チャート紙上には化学エッチング後の表面形状を表す短周期と長周期の２種類の波が示され、マクロ結晶粒の粒径は長周期で示される波の波長を用いて規定し、全ての平均値をマクロ結晶粒の粒径とした。なお、表１中のＮｏ．２の波形の一部を図２に、Ｎｏ．５の波形の一部を図３に示す（矢印の幅が長周期の波長）。
【００２４】
ミクロ結晶粒の粒径・・・・板表面を約０．０５〜０．１ｍｍまで機械研磨した後、電解エッチングし、光学顕微鏡（偏光板使用）を用いて観察した。粒径は圧延方向でラインインターセプト法にてＬ−Ｌ面を測定した。１測定ライン長は５００μｍであり、１視野当り各５本で計５視野観察した。なお、熱間圧延材（冷間圧延材、ストレッチ材でも同様）では、ミクロ結晶粒を観察面全体に現出させることが難しい。従って、実施例２ではミクロ結晶粒と判別された粒を５０個選び、その圧延方向の平均粒径を測定した。
耐力、伸び・・・・ＪＩＳ−Ｚ２２４１に準拠し、常温大気中で、ＪＩＳ５号試験片を用いＬＴ方向（圧延方向に対して９０゜方向）に引張速度５ｍｍ／分にて引張試験を行って求めた。
【００２５】
リジングマークの有無・・・・電解研磨により表面を鏡面（Ｒａ＜０．１μｍ）としたサンプル板材（７０ｍｍ×１５０ｍｍ）を、プレス加工のシミュレーションとして圧延方向に対して９０゜方向に２０％の引張変形を行い、表面の凹凸の程度を肉眼で観察し、圧延方向に対して平行な筋模様（筋状の凹凸）が顕著に観察される場合を×、リジングマークと判別できない場合は○と評価した。なお、参考として、表面形状測定器により圧延方向に対して９０゜の方向において表面の凹凸を測定した結果を、図４（表１のＮｏ．２に対応）及び図５（表１のＮｏ．８に対応）に示す。
オレンジピールの有無・・・・上記のサンプル板材（２０％引っ張り変形後）について、表面に梨地模様が顕著に観察される場合を×、梨地模様が判別困難な場合を○と評価した。
【００２６】
表１に示すように、板厚１／４部位におけるマクロ結晶粒径が本発明の規定の範囲内であるＮｏ．１〜Ｎｏ．４、Ｎｏ．９、Ｎｏ．１０はリジングマークが発生せず、さらにミクロ結晶粒径が本発明の規定の範囲内であるＮｏ．１〜Ｎｏ．３、Ｎｏ．９、Ｎｏ．１０はオレンジピールの発生もなかった。一方、本発明の規定の範囲外であるＮｏ．５〜Ｎｏ．８はリジングマークが発生した。なお、Ｎｏ．１〜Ｎｏ．４、Ｎｏ．９、Ｎｏ．１０の板材を熱間圧延終了時に調査したところ、主に等軸状のミクロ結晶粒が観察され、再結晶が起こっていたことが分かった。
【００２７】
（実施例２）Ｍｇ１．０％、Ｓｉ０．６％、Ｚｎ０．２５％、Ｃｕ０．２％、Ｔｉ０．０３％、Ｂ５ｐｐｍ、Ｂｅ０．５ｐｐｍを含み、残部Ａｌ及び不純物からなるアルミニウム合金を溶解鋳造し、５００ｍｍ厚の鋳塊とし、次に５１０℃×１０ｈｒの均熱処理を行った後、表２に示す種々の条件で熱間圧延し、１ｍｍ厚の板とした。続いて、昇温速度４０℃／ｈｒで４１０℃に加熱し、２ｈｒ保持後、室温まで４０℃／ｈｒで冷却し、軟質材とした。その後、室温で３カ月放置した後、材料特性を評価した。その結果を表２にあわせて示す。なお、各測定方法は実施例１に準じた。
【００２８】
【表２】
0004186240.tif 000003
【００２９】
表２に示すように、板厚１／４部位におけるマクロ結晶粒径が本発明の規定の範囲内であるＮｏ．１１、Ｎｏ．１２はリジングマークが発生せず、さらにミクロ結晶粒径が本発明の規定の範囲内であるためオレンジピールの発生もなかった。一方、本発明の規定の範囲外であるＮｏ．１３はリジングマークが発生した。なお、Ｎｏ．１１〜Ｎｏ．１２の板材はほとんどのミクロ結晶粒が等軸状であり、再結晶が起こっていたことが分かった。
【００３０】
【発明の効果】
本発明によれば、リジングマークの発生しないＡｌ−Ｍｇ−Ｓｉ系アルミニウム合金板材を得ることができ、また、成形前又は塗装前の板材の状態で、その板材にリジングマークが発生するかどうか判定することができる。
【図面の簡単な説明】
【図１】  板材の板厚１／４部位に観察された筋模様を示す金属組織写真である。
【図２】  板材の板厚１／４部位に観察された表面の凹凸を示す図である。
【図３】  別の板材の板厚１／４部位に観察された表面の凹凸を示す図である。
【図４】  リジングマークが発生しなかった板材の表面を表面形状測定器で測定した結果を示す図であり、（ａ）は俯瞰図、（ｂ）は圧延方向に対して９０゜方向（（ａ）のＡで示す箇所）の凹凸を示す図である。
【図５】  リジングマークが発生した板材の表面を表面形状測定器で測定した結果を示す図であり、（ａ）は俯瞰図、（ｂ）は圧延方向に対して９０゜方向（（ａ）のＡで示す箇所）の凹凸を示す図である。
【図１】
0004186240.tif 000004
【図２】
0004186240.tif 000005
【図３】
0004186240.tif 000006
【図４】
0004186240.tif 000007
【図５】
0004186240.tif 000008